(57)【要約】【課題】人の転倒によるダメージの緩和、落下物自体の破壊の低減、床の損傷の低減し、ＪＩＳ  Ａ６５１９の硬さ試験の最大加速度を１００Ｇ以下とするる衝撃緩衝床を提供する。【解決手段】スプリング硬さ３０〜４５のＥＶＡ発泡体を５ｍｍ〜２０ｍｍ厚さで介して、切断伸び２００〜４００％の弾性ウレタン塗り床材を設けるた衝撃緩衝床とし、これが、ＪＩＳ  Ａ６５１９床の硬さ試験において、最大加速度が１００Ｇ以下であること。【選択図】なし【特許請求の範囲】
【請求項１】
スプリング硬さ３０〜４５のエチレン酢酸ビニル共重合樹脂発泡体を５ｍｍ〜２０ｍｍ厚さで介して、伸び２００〜４００％の弾性ウレタン塗り床材を設けることを特徴とする衝撃緩衝床。
【請求項２】
前記がＪＩＳ  Ａ６５１９床の硬さ試験において、最大加速度が１００Ｇ以下であることを特徴とする請求項１に記載の衝撃緩衝床。
【発明の詳細な説明】
【技術分野】
【０００１】
本発明は、衝撃緩衝床材に関する。
【背景技術】
【０００２】
従来、塗り床は施工の面積、形状に関わらす、継ぎ目のない施工が可能である。一方弾性のある塗り床のウレタン樹脂系では膜厚を増すと泡残り等の不具合や重ね塗り等の制限があり、工期制約が生じるなどの欠点を有する他、発泡を有する層を介在させないと満足のいく、緩衝作用は得られなかった。
【０００３】
内在するセルが厚み方向に紡錘状に延びたポリオレフィン発泡体からなるクッション層と表面層とを含む衝撃吸収床材で、最大加速度Ｇ値は１００以下となり、発泡体からなるクッション層の厚さは２〜１５ｍｍで、発泡倍率は４〜２０倍で、内在するセルのアスペクト比Ｄｚ／Ｄｘｙの平均値は１．１〜４であることにより、ポリオレフィン発泡体の厚み方向の圧縮強度が増大するとともに、座屈強度が増し、通常の歩行や車椅子歩行では表面の歪みが発生せず、転倒などの一定以上の荷重が加わったときのみ芯材が座屈し衝撃を吸収し、人体への衝撃を緩和することが開示されている。（特許文献１）
【０００４】
中間支持材の両面を発泡率３．５〜４．０の発泡体で被覆し一体化した発泡基礎材及び該発泡基材の一方の面に発泡率２．０〜２．５の発泡中間層を積層一体化し、該発泡中間層の表面に発泡率１．２〜１．６の発泡表皮層を積層一体化し、希望により前記発泡表皮層の表面に任意の模様を付与したフィルムを積層一体化することで床材用基材に、床材に寸法安定性、及びソフトな歩行感を付与する機能を与え、且つ該床材用基材を利用した床材が開示されている。（特許文献２）
【０００５】
硬化性発泡ウレタン塗料として、ウレタン樹脂分の硬化した塗膜密度とほぼ同じ密度を有しかつ粒子径が５〜３００ミクロンの微小中空体の無機質フィラーを含有する床仕上げ用塗料を塗布硬化させた硬化発泡ウレタン層と弾性のある硬化ウレタン層を積層した床構造物がクッション性、断熱性。吸音性など機能が向上し、上層弾性ウレタン層の破断を防ぎ、発泡層が連続気泡のため、下地から水蒸気を拡散させ、膨れを防ぐことが開示されている。（特許文献３）
【０００６】
基盤面上に中空単一粒子および発泡弾性粒子の少なくとも中空単一粒子を含有するポリウレタンベース層が形成され、さらにその上にポリウレタン床材層が積層形成されることで、圧縮強度が充分に高く耐荷重性に優れ、床材としての基本的な機能を損なうことなく、かつ遮音性，弾力性，断熱性，衝撃吸収性等の各種機能に優れた床材層および施工法となることが開示されている。（特許文献４）
【０００７】
床仕上げを施すべき基盤に塗膜厚さにほぼ等しい直径を有する１mm以上の粒状物を含有する発泡性ウレタンを塗布した後、その層上にレベリング層を施し、更にその上に２成分系弾性ウレタン塗り床材を塗布する床施工方法で、クツシヨン性、断熱性、吸音性など機能性の向上の他厚さ規制がし易いことが開示されている。（特許文献５）
【０００８】
これらはクッション性を有する発泡体そのものか、シームレスが得られる塗り床であるが、発泡層を発泡性ウレタン樹脂に依存し、下地の水分、温度等外乱因子も多く、衝撃吸収性が定量かつ安定した床を形成するには多くの課題が残っている。
【先行技術文献】
【特許文献】
【０００９】
【特許文献１】特開２００２−３１７５４８号公報
【特許文献２】特開平１０−３１７６５５号公報
【特許文献３】特開平２−２２７４７８号公報
【特許文献４】特開平６−７３８７０号公報
【特許文献５】特開昭６０−２５３６５７号公報
【発明の概要】
【発明が解決しようとする課題】
【００１０】
解決しようとする課題は、人の転倒によるダメージの緩和、落下物自体の破壊の低減、床の損傷の低減、ＪＩＳ  Ａ６５１９の硬さ試験の最大加速度を１００Ｇ以下とする衝撃緩衝床を提供する。
【課題を解決するための手段】
【００１１】
請求項１の発明は、スプリング硬さ３０〜４５のＥＶＡ発泡体を５ｍｍ〜２０ｍｍ厚さで介して、伸び２００〜４００％の弾性ウレタン塗り床材を設けることを特徴とする衝撃緩衝床で、人の転倒や落下損傷、床の損傷を防ぐ。
【００１２】
請求項２の発明は、前記がＪＩＳ  Ａ６５１９床の硬さ試験において、最大加速度が１００Ｇ以下であることを特徴とする請求項１に記載の衝撃緩衝床で、人の転倒時の打撲による脳損傷を防ぐ。
【発明の効果】
【００１３】
本発明の衝撃緩衝床は容易に施工でき、不意の転倒による脳等へのダメージを防ぐ衝撃緩衝作用が得られる。
【発明を実施するための形態】
【００１４】
本発明は人の不意の転倒時に致命的なダメージを回避し、また床自体も落下物からの損傷を受け難い、継ぎ目のない衝撃緩衝床を構成から見出し、発明に到った。
【００１５】
本発明に用いるエチレン酢酸ビニル共重合樹脂（ＥＶＡと記す。）の発泡体はＥＶＡの特徴に依存する種々の樹脂や添加物との包容性から、軟質化や接着性等の改質が可能でであり、ＥＶＡ独立気泡発泡体が可能となる。このＥＶＡ発泡体材料の特定はＪＩＳ  Ｋ７３１２の附属書２  スプリング硬さ試験タイプＣ試験方法に従い行われる。これはアスカーＣ型硬度計と同一となる。本発明のＥＶＡ発泡体はアスカーＣ型において３０〜４５、すなわち  ＪＩＳ  Ｋ７３１２の附属書２  スプリング硬さで３０〜４５が好ましい。また、このＥＶＡ発泡体の厚さは５〜２０ｍｍが好ましい。さらに好ましくは７ｍｍ以上となる。７ｍｍ未満となるとＥＶＡ発泡体の下地の影響を受ける。２０ｍｍを超えると床が柔らかいと感じる歩行感となる。このＥＶＡ発泡体は下地や弾性ウレタン塗り床材との接着を増すためにプライマーを塗布したものや投錨効果を有する不織布等を熱ラミネート等で必要な面を処理することができる。これにより、下地への接着や塗り床材料の依存性をなくすことができる。
【００１６】
本発明に用いる弾性ウレタン塗り床塗材は２液型で、末端イソシアネート基を有するプレポリマーと前記イソシアネート基と反応する複数の水酸基或いは複数のアミノ基を有するプレホリマーの２液からなるもので、プレポリマーの主鎖構造や架橋度で様々な物性が得られる。このうち、本発明に最も重要な因子として、伸びがあり、ＪＩＳ  Ｋ６２５１の試験方法に基づく伸び２００〜４００％のものが最も好ましい。
その他の物性としては公共建築改修工事標準仕様書（（財）建築保全センター）の内装改修工事の弾性ウレタン塗り床材の品質が適用され、引張強さが６．５Ｎ／ｍｍ２以上、伸び２００〜４００％（以上ＪＩＳ  Ｋ６２５１）硬さ８０〜９５Ｈｓ（ＪＩＳ  Ｋ６２５３）、引張接着強さ１．０Ｎ／ｍｍ２以上（ＪＩＳ  Ａ５５３６）摩耗質量２００ｍｇ以下（ＪＩＳ  Ｋ７２０４）があり、これを満足する市販品として  ジョリエースエコＪＵ−２０（アイカ工業(株)、商品名、伸び２５０％、ウレタン塗り床材）がある。
【００１７】
本発明の衝撃緩衝性評価としてＪＩＳ  Ａ６５１９の硬さ試験を応用した。この試験は体育館、柔道場の所定の場所に厚さ８ｍｍ，ショアＡ硬度３７，大きさ３００×１５０ｍｍのゴム板を置き、高さ２０ｃｍから質量３．８５ｋｇのヘッドモデルを自由落下させ，床に衝突したときの加速度を測定し，転倒衝突時の硬さを求めるものである。鋼製ヘッドが曲率半径５０ｍｍ、直径５０ｍｍであるが、本発明では、試験の簡易化のために、試験体の鋼球の落下中心位置に感圧紙を貼り、実際に測定済みの材料と比較して、数値が担保されていることを確認した。実際の測定は試験対象の床に上記ゴム板はおかずに評価した。
この数値は前記規格では１００Ｇ以下とされ、最大加速度６０Ｇで頭を打った場合で脳震盪、４００Ｇ以上になると永久障害を引き起こす可能性があるとされる。
【００１８】
本発明の施工後の上記硬さは下地や構造により緩和されると考えられる。本発明では緩和されないと考えられるコンクリートパネルで、実施した。実際の施工においては様々な下地があるが、必要に応じて、下地調整、シーラー、プライマー等適宜施す。また、弾性ウレタン塗り床の上塗り仕上げも必要に応じて適宜行う。
【００１９】
本発明は衝撃緩衝作用があり、老人介護設備、幼稚園等の遊び場、廊下、遊技場の転倒の恐れのある場所、刑務所、病院等に向き、また、床自体が落下物による破損、落下物の破損を防ぐため、クリーンルーム、病院の手術室等に適応できる。
【００２０】
以下に実施例・参考例・比較例を記して詳細な説明をする。結果を表１に記した。
【００２１】
使用塗材
塗材Ａ：アイカピュールＪＪ−１００（アイカ工業(株)、商品名）のＡ液（ポリアルコールエマルジョン）、同Ｂ液（ポリメリックＭＤＩ）、同専用骨材Ｃ（セメント・シリカ質骨材混合物）を重量比１：１：３で撹拌混合し、塗材Ａとした。
塗材Ｂ：アイカピュールＪＪ−１００（アイカ工業(株)、商品名）のＡ液（ポリアルコールエマルジョン）、同Ｂ液（ポリメリックＭＤＩ）、ポルトランドセメント（太平洋セメント(株)製）を重量比１：１：１で撹拌混合し、塗材Ｂとした。
塗材Ｃ：ジョリエースエコＪＵ−２０  Ａ液（ポリエーテルポリオール）、Ｂ液（トリレンジイソシアネート化合物）を重量比１：1で混合し、塗材Ｃとした。
塗材Ｄ：アイカピュールＪＪ-１０３（アイカ工業(株)、商品名、伸び率  ６６％）  Ａ液（ポリオール）、Ｂ液（ポリメリックＭＤＩ）を重量比で４：１で混合し、塗材Ｄとした。
塗材Ｅ：ジョリエースＪＥ−７０（アイカ工業(株)、商品名、エポキシプライマー）Ａ液（ビスフェノールＡ型樹脂３０重量％溶液主剤）、Ｂ液（変性脂肪族ポリアミドアミン２５重量％溶液硬化剤）重量比１：1で混合し、塗材Ｅとした。
【実施例１】
【００２２】
コンクリート舗道板（３００×３００×１００ｍｍ）に、塗材Ａを金鏝ですり込む様に０．６ｋｇ／ｍ２（約０．４ｍｍ）を塗布し、１０ｍｍ厚のＶ−１０（三福工業(株)、商品名、ＥＶＡ１０倍発泡体、アスカーＣ型硬度３９／２０℃）を載せ、その上に塗材Ｂを０．２ｋｇ／ｍ２（約０．１ｍｍ）塗布し、その上に塗材Ｃを下塗りとして、１．０ｋｇ／ｍ２金鏝で塗布し、硬化後さらに塗材Ｃ、１．０ｋｇ／ｍ２を金鏝にて上塗りし（塗材Ｃの厚さは約１．６ｍｍ）実施例1の床試験体とした。
【実施例２】
【００２３】
実施例1のＥＶＡ１０倍発泡体を１０ｍｍ厚のＶ−６（三福工業(株)、商品名、ＥＶＡ６倍発泡体、アスカーＣ型硬度４５／２０℃）に変えた以外実施例1と同じに行い、実施例２の床試験体とした。
【実施例３】
【００２４】
実施例1のＥＶＡ１０倍発泡体を７ｍｍ厚のＶ−１５（三福工業(株)、商品名、ＥＶＡ１５倍発泡体、アスカーＣ型硬度３０／２０℃）に変えた以外実施例1と同じに行い、実施例３の床試験体とした。
【実施例４】
【００２５】
実施例1のＥＶＡ１０倍発泡体を５ｍｍ厚のＶ−１０に変えた以外実施例1と同じに行い、実施例４の床試験体とした。
【００２６】
比較例１
実施例１の塗材Ｃの２度塗りに変えて、塗材Ｄを１．５ｋｇ／ｍ２金鏝で塗布し（塗材Ｄの塗膜厚さ約１．１ｍｍ）、に変えた以外実施例1と同じに行い比較例１の床試験体とした。
【００２７】
比較例２
実施例１の塗材Ａに変えて塗材Ｅを０．２ｋｇ／ｍ２塗り、１０ｍｍ厚のＶ−１０を入れないで、また、塗材Ｂを塗らない以外、実施例１と同じに行い、比較例２の床試験体とした。
【００２８】
比較例３
比較例１の１０ｍｍ厚のＶ−１０を入れないで行う以外比較例１に同じに行い、比較例３の床試験体とした。
【００２９】
比較例４
実施例１の１０ｍｍ厚のＶ−１０に変えて２０ｍｍ厚スタイロフォームＩＢ（ダウ化工(株)、ポリスチレン発泡体、密度２０ｋｇ／ｍ３）に変えた以外実施例１と同じに行い、比較例４の床試験体とした。
【００３０】
参考例１
実施例１の塗材Ｃ下塗りに変え、塗材Ｄを１．５ｋｇ／ｍ２とした以外実施例１と同じに行い、参考例１の床試験体とした。
【００３１】
参考例２
実施例１の上塗り塗材Ｃに変え、塗材Ｄを１．５ｋｇ／ｍ２とした以外実施例１と同じに行い、参考例２の床試験体とした。
【００３２】
参考例３
実施例１で使用した１０ｍｍ厚のＶ−１０がＪＩＳ Ａ６５１９の床材の硬さ試験のＧ値６５を標準とするため、コンクリート舗道板に載せた状態で、衝撃試験Ｉを行い、０．２ＭＰａの結果を得た。
【００３３】
参考例４
参考例３の１０ｍｍ厚のＶ−１０に変えＪＩＳ Ａ６５１９の床材の硬さ試験のＧ値７５である１０ｍｍ厚のエラスチックワンＥＬ１０６２（三福工業(株)、商品名、特殊オレフィン、ポリエチレンエラストマー１０倍発泡体、アスカーＣ型硬度２０／２０℃）を参考とするため、コンクリート舗道板に載せた状態で、衝撃試験Ｉを行い、０．２〜０．２５ＭＰａの結果を得た。
【表１】
2012077554.tif 000002
【００３４】
表の説明
−：試験ができないか、不要のため行っていないことを示す。
【００３５】
衝撃試験Ｉ：６３φ（１ｋｇ）の鋼球を各床試験体に３０ｃｍの高さより落下させ、その落下中心にプレスケール（富士フィルム(株)、商品名、極超低圧用、 超低圧用）を５ｍｍ角で置き、カラーチャートと目視で比色して圧力（ＭＰａ）を求めた。この際プレスケールの適性圧力から外れた場合、種類を変えて行った。なお、落下位置は硬質塩ビ管ＶＰ６５（内径６７φ）を鉛直に立て、芯を出した。
【００３６】
衝撃試験ＩＩ：６３φ（１ｋｇ）の鋼球を各床試験体に１００ｃｍの高さより同位置に３回落下させ、異常のないものを○、それ以外を×とした。
なお異常は  ＊１は塗り床塗膜のひび割れ  ＊２は舗道板の割れ  ＊３へこみをノギスで測定した結果約２．３ｍｍあった。
【００３７】
評価：ＪＩＳ  Ａ６５１９の硬さ試験で１００Ｇ以下であり、また歩行感が損なわれない場合を○：歩行感は損なわれず、硬さ試験が１００Ｇを超えるが衝撃緩衝性能を有するものを△、歩行感が損なわれるか、衝撃緩衝性能はないものを×とした。
【産業上の利用可能性】
【００３８】
本発明の衝撃緩衝床は人の安全性確保の他、物の落下による物の破損の防止、床自体の損傷を防ぐことができ、様々な床で応用が可能である。